(57)【要約】【課題】低温時でも高速摺動時でも、摺動部に十分な油を供給することで円滑に潤滑させることができる焼結軸受を提供する。【解決手段】軸受面８ａ（８ｂ）に開口した気孔２０を、封止剤２１により含浸・固化し封孔することで、軸受面８ａ（８ｂ）の開口した気孔から温度変化や圧力上昇により、焼結体内に油が移動することを抑え、例えば低温時でも摺動部に油を留まらせておくことができ、優れた潤滑性を確保できる。また、封止剤２１が含浸された軸受面８ａ（８ｂ）の気孔２０で凹部２２を形成することで、この凹部２２を油溜りとして機能させることができ、この凹部２２に保持した油を摺動部に供給することで、例えば油切れの発生しやすい高速摺動時等における潤滑性を高めることができる。【選択図】図４
2010060098.tif 000002
【特許請求の範囲】
【請求項１】
無数の気孔を有し、軸受面が形成された焼結軸受であって、
少なくとも軸受面に開口した気孔に封止剤が含浸され、この封止剤が含浸された気孔により軸受面に凹部を形成した焼結軸受。
【請求項２】
軸受面のうち、前記凹部を除く領域を焼結金属で形成した請求項１記載の焼結軸受。
【請求項３】
軸受面のうち、前記凹部を除く領域の少なくとも一部が樹脂で覆われた請求項１記載の焼結軸受。
【請求項４】
前記凹部を形成する気孔に含浸された封止剤の表面の中央部を凹ませた請求項１記載の焼結軸受。
【請求項５】
前記凹部が、気孔に含浸された封止剤の固化時の体積収縮により形成された請求項１記載の焼結軸受。
【請求項６】
内部に、封止剤が含浸されていない気孔を有する請求項１記載の焼結軸受。
【請求項７】
軸受面に動圧発生部が形成された請求項１記載の焼結軸受。
【請求項８】
内周面に軸受面が形成された請求項１記載の焼結軸受と、焼結軸受の内周に挿入された軸部材とを有し、焼結軸受の軸受面と軸部材の外周面との間に生じるラジアル軸受隙間の油膜で軸部材を支持する流体動圧軸受装置。
【請求項９】
金属粉末を圧粉成形した成形体を焼結して焼結体を形成し、この焼結体の少なくとも軸受面に開口した気孔に封止剤を含浸させ、この封止剤が含浸された気孔の少なくとも一部で凹部を形成する焼結軸受の製造方法。
【請求項１０】
焼結体にサイジングを行った後に、封止剤を含浸させる請求項９記載の焼結軸受の製造方法。
【発明の詳細な説明】
【技術分野】
【０００１】
本発明は、焼結金属で形成された焼結軸受およびその製造方法に関する。
【背景技術】
【０００２】
焼結軸受は、金属粉末を圧粉成形した後、焼結することにより形成され、表面および内部に無数の気孔を有することを特徴とする。例えば、特許文献１には、内部気孔に油を含浸させた焼結軸受と、焼結軸受の内周に挿入された軸部材とを有する軸受装置が示されている。軸部材が回転すると、焼結軸受の軸受面に開口した気孔（以後、表面開孔とする）から油が滲みだし、この油が焼結軸受と軸部材との摺動部に供給されることにより、潤滑性が高められる。
【０００３】
【特許文献１】特開平６−１７３９５３号公報
【特許文献２】特開２００４−１０８４６１号公報
【発明の開示】
【発明が解決しようとする課題】
【０００４】
しかし、上記特許文献１のような軸受装置において、軸部材の回転開始直後等の低温時には、含浸された油が自身の体積収縮により焼結軸受の内部の気孔部に凝集するため、摺動部に十分な油を介在させることができず、油不足による潤滑不良を生じる恐れがある。例えば特許文献２のように、焼結軸受の表面を樹脂でコーティングすれば、焼結軸受の表面開孔が封止されるため、低温時でも焼結軸受の内部に油が凝集することによる上述の潤滑不良を起こすことはない。しかし、このように焼結軸受の表面開孔を完全に封止すると、焼結軸受内部の油を摺動部に供給することができないため、低温時以外、特に高温時や高速摺動時では逆に油の供給不足による潤滑不良が生じる恐れがある。
【０００５】
本発明の課題は、軸受の温度や摺動速度に関わらず、摺動部に十分な油を常に供給することにより潤滑不良を防止できる焼結軸受を提供することにある。
【課題を解決するための手段】
【０００６】
前記課題を解決するために、本発明は、表面および内部に無数の気孔を有し、軸受面が形成された焼結軸受であって、少なくとも軸受面に開口した気孔に封止剤が含浸され、この封止剤が含浸された気孔で軸受面に凹部を形成している。
【０００７】
このように、本発明では、軸受面に開口した気孔に封止剤を含浸させて封止することにより、低温時に軸受面付近に存在する油がこの気孔から内部に向かって体積収縮し凝集することを抑えることができるため、低温時でも摺動部に油を留まらせておくことができ、潤滑不良を防止できる。また、軸受面に凹部を形成することで、この凹部を油溜りとして機能させることができるため、凹部に保持した油を摺動部に供給することで、高速摺動時であっても潤滑不良を防止できる。このとき、凹部を、封止剤が含浸された表面の気孔で形成することで、凹部の少なくとも一部が封止剤で形成されるため、この封止剤が、凹部に保持された油と接触することとなる。従って、油との親和性の高い封止剤を気孔に含浸させることで、凹部に確実に油を保持することができる。
【０００８】
軸受面のうち、前記凹部を除く領域は、焼結軸受が支持する相手材と接触することがある。従って、この領域を焼結金属で形成すれば、軸受面の耐摩耗性を高めることができる。一方、例えば焼結軸受が支持する相手材が金属製である場合、焼結軸受の前記領域を金属で形成すると、金属同士の接触により異音（いわゆる鳴き音）が発生することがある。このような異音を抑えたい場合は、例えば焼結軸受の前記領域の少なくとも一部を樹脂などで被覆した所謂オーバーレイを形成し、オーバーレイ部で相手材と接触するようにすればよい。
【０００９】
前記凹部を形成する気孔に含浸された封止剤の表面の中央部を凹ませておくと、凹部に保持できる油量が増すと共に、凹部で油を保持しやすくなる。
【００１０】
前記凹部は、例えば、軸受面の気孔に含浸した封止剤を、封止剤の固化時の体積収縮により軸受面から深部（内部）に向かって封止剤表面を後退させることで形成することができる。また、焼結軸受の気孔に１００％封止剤を含浸させるのではなく、内部に封止剤が含浸されていない気孔を残すことにより、軸受面に確実に凹部を形成することができる。すなわち、軸受面に開口した気孔から含浸された封止剤が、焼結軸受の内部に残った気孔部に向かって毛細管現象により移動しながら硬化するため、封止剤により形成された表面が軸受内部側に後退し、これにより軸受面に確実に凹部を形成することができる。
【００１１】
軸受面に動圧発生部を設ければ、摺動部に介在した油膜の圧力が高められ、軸受剛性を向上させることができる。焼結軸受に動圧発生部を設けた場合、圧力の高められた油が焼結軸受の表面開孔から内部に移動し圧力が低下する、いわゆる「動圧抜け」が発生することがある。上記のように、軸受面の表面開孔に樹脂を含浸させれば、動圧抜けを防止し、油膜に発生した圧力を確実に維持でき、軸受剛性を高めることができる。
【００１２】
上記のような焼結軸受は、例えば、金属やセラミック、樹脂などの粉末を用いて圧粉成形した成形体を焼結して焼結体を形成し、この焼結体の少なくとも軸受面の表面開孔に封止剤を含浸させ、この封止材を含浸させた気孔で軸受面の少なくとも一部に凹部を形成することで製造される。このとき、焼結体に前記凹部を形成した後にサイジングをすると凹部が潰されてしまう恐れがあるため、樹脂の含浸は焼結体のサイジングの後に行うことが好ましい。
【発明の効果】
【００１３】
以上のように、本発明の焼結軸受によれば、低温時でも高速摺動時でも、摺動部に十分な油を供給することができるため、潤滑不良を防止できる。
【発明を実施するための最良の形態】
【００１４】
以下、本発明の実施形態を例示する図面に基づいて説明する。本例は一例であり、特に軸受形状や使用装置を限定するものではない。
【００１５】
図１は、本発明の一実施形態に係る焼結軸受（軸受スリーブ８）を有する流体動圧軸受装置１を組込んだ情報機器用スピンドルモータの一例である。このスピンドルモータは、ＨＤＤ等のディスク駆動装置に用いられるもので、軸部材２を回転自在に非接触支持する流体動圧軸受装置１と、軸部材２に装着されたディスクハブ３と、例えば半径方向のギャップを介して対向させたステータコイル４およびロータマグネット５とを備えている。ステータコイル４はモータブラケット６の外周に取付けられ、ロータマグネット５は、ディスクハブ３の内周に取付けられている。ディスクハブ３は、その外周に磁気ディスクＤを一枚または複数枚（図１では２枚）保持している。このように構成されたスピンドルモータにおいて、ステータコイル４に通電するとロータマグネット５が回転し、これに伴ってディスクハブ３およびディスクハブ３に保持されたディスクＤが軸部材２と一体に回転する。
【００１６】
図２は、流体動圧軸受装置の一例を示している。この流体動圧軸受装置１は、軸部材２と、有底筒状のハウジング７と、焼結軸受としての軸受スリーブ８と、シール部材９とを主な構成要素として構成されている。なお、以下では、説明の便宜上、軸方向でハウジング７の閉塞側を下側、開口側を上側として以下説明する。
【００１７】
軸部材２は、例えばステンレス鋼等の金属材料で形成され、軸部２ａと、軸部２ａの下端に設けられたフランジ部２ｂとを備えている。軸部材２は、軸部２ａおよびフランジ部２ｂを一体に形成する他、一部（例えばフランジ部２ｂの両端面２ｂ１・２ｂ２）を樹脂で形成することもできる。尚、フランジ部２ｂは必ずしも設ける必要はなく、例えば、軸部の端部に球面部を形成し、この球面部とハウジング７の底部７ｂとを接触摺動させることでピボット軸受を構成することもできる。
【００１８】
軸受スリーブ８は、例えば、銅、あるいは銅および鉄を主成分とする焼結金属で略円筒状に形成される。軸受スリーブ８の内周面８ａはラジアル軸受面として機能し、下側端面８ｃはスラスト軸受面として機能する。軸受スリーブ８の表面および内部には独立孔や連通孔からなる無数の気孔が形成されている。軸受スリーブ８のには、樹脂やエラストマー、ゴムなどの高分子，ワックスなどの使用温度下で固体となる有機物、錫合金や亜鉛合金などの低融点金属，低融点ガラスなどの無機物からなる封止剤が含浸され、これにより軸受スリーブ８の表面に開口した気孔が樹脂で封止される。詳しくは、図４に示すように、軸受スリーブ８の表面のうち、少なくとも内周面８ａ（ラジアル軸受面）および下側端面８ｃ（スラスト軸受面）に開口した気孔２０に封止剤２１が含浸され、この封止剤２１を含浸された気孔２０により、軸受面に凹部２２が形成される。本実施形態では、軸受スリーブ８の表面全体の気孔２０に封止剤２１が含浸されている。気孔２０に含浸された封止剤２１の表面は、中央部を凹ませた形状（すり鉢形状、お椀形状、あるいは台形錐状）をなしている。軸受スリーブ８の表面のうち、少なくとも軸受面であるラジアル軸受面およびスラスト軸受面では、凹部２２を除く領域（接触部２３）が焼結金属の母材（本実施形態では銅あるいは銅及び鉄）で形成されている。このように、軸部材２の外周面２ａ１と接触し得る接触部２３を金属材料で形成することで、耐摩耗性を高めることができる。
【００１９】
軸受スリーブ８の内周面８ａには、ラジアル軸受隙間の流体膜（油膜）に動圧作用を発生させるためのラジアル動圧発生部が形成され、本実施形態では図３に示すように、ヘリングボーン形状の動圧溝８ａ１、８ａ２を配列した２つの動圧溝領域が軸方向に離隔して形成される。２つの動圧溝領域のうち、動圧溝８ａ１、８ａ２を除くクロスハッチングを付した部分は丘部となる。上側の動圧溝領域では、動圧溝８ａ１が軸方向非対称形状に形成され、具体的には、丘部の軸方向略中央部に形成された帯状部分に対して、上側の溝の軸方向寸法Ｘ１が下側の溝の軸方向寸法Ｘ２よりも大きくなっている（Ｘ１＞Ｘ２）。下側の動圧溝領域では、動圧溝８ａ２が軸方向対称形状に形成される。以上に述べた上下動圧溝領域でのポンピング能力のアンバランスにより、軸部材２の回転中は、軸受スリーブ８の内周面８ａと軸部２ａの外周面との間に満たされた油が下方に押し込まれるようになる。
【００２０】
軸受スリーブ８の下側端面８ｃには、スラスト軸受隙間の油膜に動圧作用を発生させるためのスラスト動圧発生部が形成される。本実施形態では、スラスト動圧発生部は、図３（ｂ）に示すようにスパイラル形状を成している。
【００２１】
ハウジング７は、軸方向一方を開口したコップ状を成し、内周に軸受スリーブ８が保持された筒状の側部７ａと、側部７ａの下端を閉塞する底部７ｂとを一体に有する。ハウジング７の材料は特に限定されず、真鍮やアルミニウム合金などの金属、樹脂、ガラス等の無機物などを用いることができる。樹脂材料としては、熱可塑性樹脂、熱硬化性樹脂のどちらでも用いることができる。また必要に応じて、ガラス繊維やカーボン繊維、カーボンブラックなどのカーボンナノ材料や黒鉛などの様々な添加材を配合した樹脂組成物を用いることもできる。
【００２２】
ハウジング７の底部７ｂの上側端面７ｂ１には、スラスト軸受隙間の油膜に動圧作用を発生させるためのスラスト動圧発生部として、例えばスパイラル形状の動圧溝が形成される（図示省略）。
【００２３】
シール部材９は、例えば樹脂材料又は金属材料で環状に形成され、ハウジング７の側部７ａの上端部内周に配設される。シール部材９の内周面９ａは、軸部２ａの外周に設けられたテーパ面２ａ２と所定のシール空間Ｓを介して対向する。なお、軸部２ａのテーパ面２ａ２は上側（ハウジング７に対して外部側）に向かって漸次縮径し、軸部材２の回転時には毛細管力シールおよび遠心力シールとしても機能する。シール部材９で密封されたハウジング７の内部空間に充満した潤滑油の油面は、シール空間Ｓの範囲内に維持される。なお必要に応じて、テーパ面などに撥油剤等により撥油性を付与することもできる。
【００２４】
上記構成の流体動圧軸受装置１において、軸部材２が回転すると、軸受スリーブ８の内周面８ａ（ラジアル軸受面）は、軸部２ａの外周面２ａ１とラジアル軸受隙間を介して対向する。そして、軸部材２の回転に伴い、上記ラジアル軸受隙間の潤滑油が動圧溝８ａ１、８ａ２の軸方向中心側に押し込まれ、その圧力が上昇する。このような動圧溝の動圧作用によって、軸部２ａを非接触支持する第１ラジアル軸受部Ｒ１および第２ラジアル軸受部Ｒ２が構成される。
【００２５】
これと同時に、フランジ部２ｂの上側端面２ｂ１とこれに対向する軸受スリーブ８の下側端面８ｃ（スラスト軸受面）との間のスラスト軸受隙間、およびフランジ部２ｂの下側端面２ｂ２とこれに対向する底部７ｂの上側端面７ｂ１との間のスラスト軸受隙間に、動圧溝の動圧作用により潤滑油の油膜がそれぞれ形成される。そして、これら油膜の圧力によって、フランジ部２ｂを両スラスト方向に回転自在に非接触支持する第１スラスト軸受部Ｔ１と、第２スラスト軸受部Ｔ２とが構成される。
【００２６】
このとき、上記のように、軸受スリーブ８の軸受面（内周面８ａ、下側端面８ｃ）に開口した気孔（表面開孔）２０に封止剤２１を含浸させて封止することで、軸部材２の回転開始直後等の低温時であっても、ラジアル軸受隙間やスラスト軸受隙間の潤滑油が軸受スリーブ８の内部に吸い込まれず、軸受隙間に油を介在させて潤滑性を維持することができる。また、封止剤２１を含浸させた気孔２０により形成された凹部２２を油溜りとして機能させることができるため、軸部材２の高速回転時にも軸受隙間に潤滑な油を供給することができる。特に、凹部２２の底面を形成する封止剤２１の表面の中央部を凹ませていることにより、凹部２２により多くの油を保持することができる。また、凹部２２に保持された油は封止剤２１と接触することとなるため、封止剤２１に油との親和性の高い材料を使用することで、油を凹部２２に確実に保持することができる。
【００２７】
また、上記のように軸受スリーブ８の軸受面に動圧発生部を設け、軸受隙間の油膜に積極的に動圧作用を発生させる場合、軸受スリーブ８の軸受面に開口した気孔（表面開孔）１０を封止剤２１で封止することで、いわゆる「動圧抜け」を防止し、油膜の圧力を確実に高めることができる。特に、軸受面のうち、圧力が高まる場所となる丘部（図３のクロスハッチング部）の気孔を封止することで、動圧抜けを確実に防止することができる。
【００２８】
以下、本発明に係る焼結軸受の一実施形態である軸受スリーブ８の製造方法の一例を説明する。なお本例は一例であり、特に凹部２２の形成方法を限定するものではない。
【００２９】
軸受スリーブ８は、圧粉成形工程（図５参照）、焼結工程（図示省略）、サイジング工程（図示省略）、動圧溝形成工程（図６参照）、および封止剤含浸工程（図７参照）を経て製造される。
【００３０】
圧粉成形工程では、まず、図５（ａ）に示すように、ダイ１１、コアロッド１２、および下パンチ１３で囲まれたキャビティに、金属粉末Ｍを充填する。充填される金属粉末Ｍは、例えば銅粉や銅合金粉、あるいはこれらに鉄粉を配合したものが使用され、この金属粉末に必要に応じてグラファイト等が適量添加・混合される。この状態から上パンチ１４を下降させ、金属粉末Ｍを軸方向上側から圧縮する（図５（ｂ）参照）。その後、圧縮成形体Ｍａを離型し（図５（ｃ）参照）、この圧縮成形体Ｍａを所定の焼結温度で焼結することで焼結体が得られる。
【００３１】
サイジング工程では、上記焼結体に、寸法サイジングおよび回転サイジングを施すことで、焼結体の内、外周面、および軸方向幅が適正寸法に矯正される（図示省略）。
【００３２】
動圧溝形成工程では、まず、図６（ａ）に示すように、焼結体１５を上下パンチ１８・１９によって軸方向両側から支持（拘束）した状態で、図６（ｂ）に示すように、ダイ１６の内周に焼結体１５を圧入する。これにより、焼結体１５はダイ１６と上下パンチ１８・１９とから圧迫力を受けて変形し、径方向にサイジングされる。これに伴い、焼結体１５の内周面１５ａがコアロッド１７の成形型１７ａに押し当てられ、成形型１７ａの凸凹形状が焼結体１５の内周面１５ａに転写されて、動圧溝８ａ１・８ａ２が成形される。その後、図６（ｃ）に示すように、ダイ１６を下降させて焼結体１５をダイ１６から抜き、径方向の圧迫力を解除する。このとき、ダイ１６からの離型に伴い、焼結体１５に径方向のスプリングバックが発生し、焼結体１５とコアロッド１７との間に微小隙間が形成され、両者が分離可能な状態となる。そして、焼結体１５をコアロッド１７から引き抜くことにより、焼結体１５が離型される。尚、図６では理解の容易化のため動圧溝８ａ１・８ａ２および成形型１７ａの深さを誇張して描いている。
【００３３】
こうして、動圧溝が形成された焼結体１５の内部気孔に、封止剤が含浸される。以下、焼結体１５への封止剤含浸工程を説明する。
【００３４】
焼結体１５への封止剤の含浸は、大気中あるいは真空中で液体状の封止剤の中に焼結体１５を浸漬させ、一定時間放置することにより行われる。このとき使用される封止剤は、焼結体１５の内部の空孔まで含浸されやすいように粘度が低いものが適しており、例えば粘度として１００ｍＰａ・ｓ以下、好ましくは５０ｍＰａ・ｓ以下、より好ましくは３０ｍＰａ・ｓ以下とすることが望ましい。粘度が高い封止剤を使用する場合には、例えば温度や溶剤による希釈などで粘度を調整したり、界面活性剤の添加等により液状封止剤の表面エネルギーを低減したり、あるいは含浸できる大きさまで焼結体の気孔の径を大きくしても良い。
【００３５】
封止剤としては、含浸し気孔を封止できるなら特に材質は限定されない。例えば、ハンダ（錫合金）や亜鉛合金などの低融点金属や、低融点ガラス、シリコーン系、アクリル系樹脂やエポキシ系樹脂、フェノール樹脂やメラミン樹脂などの高分子材料、ワックスや蝋などの液体から固体に変化するような物質でかつ焼結軸受の使用時に固体となる物資が封止剤として好適に使用可能であり、焼結体を構成する金属との密着性や使用される油種に対する耐油性や親和性、軸受の使用環境等を考慮して選択することができる。
【００３６】
液体状の封止剤から取り出した焼結体１５の表面には、図７（ａ）に示すように表面に開口した気孔２０を含めて、表面全体を覆う液状封止剤２１’による被膜が形成される。その後、焼結体１５の表面に付着している余分な液状封止剤２１’を除去することにより、図７（ｂ）に示すように、焼結体１５の表面１５ａ上にはほとんど液状封止剤２１’がない状態となる。除去方法は、例えば、エアーによる吹き飛ばし、ウエス等による拭き取り、あるいは溶剤による短時間洗浄などを例示することができる。
【００３７】
その後、焼結体１５に含浸した液状封止剤２１’を凝固や架橋反応、重合反応等の固化反応により固化させ、軸受スリーブ８が完成する。このとき、焼結体１５の表面に開口した気孔２０に満たされた液状封止剤２１’が液体から固化する際の体積収縮により焼結体１５の内部側に向かって凝集し、これにより固化した封止剤２１の表面が軸受スリーブ８の内部側に後退し、軸受スリーブ８の表面（軸受面）に凹部２２が形成される（図４参照）。このとき、例えば液状封止剤に焼結体を浸漬する時間等により、焼結体内部に気孔が残るよう調整し、固化させることで、封止剤２１の表面の内部側への後退量を大きくすることができ、より深い凹部を形成することもできる。また、液状封止剤２１’中に添加剤を配合し、その種類および量を適宜設定することで封止剤の体積収縮量を調整し、これにより凹部２２の深さを変えることもできる。なお、液状封止剤２１’は、固化する際に、気孔２０の壁面と接触していることから毛細管現象により焼結体１５の内部側に向かって移動するため、液状封止剤２１‘の粘度や固化速度等を調整することで、凹部２２の形状を円錐形状やお椀形状（すり鉢形状）、台形錐形状と変えることもできる。
【００３８】
上記のように、軸受面に形成される凹部２２を、焼結体１５に液状封止剤２１’を含浸させて形成することにより、例えば機械加工で凹部を形成する場合のように加工粉が発生しないため、加工粉の清掃作業が不要となる上、加工粉がコンタミとして軸受内部に混入する恐れを回避できる。
【００３９】
また、焼結体１５にサイジング工程および動圧溝形成工程を施した後に、液状封止剤２１’を含浸・固化させて凹部２２を形成することにより、凹部がサイジングや動圧溝形成時の圧迫により潰される事態を回避できる。
【００４０】
軸受スリーブ８の内部に油を浸入させないためには、軸受スリーブ８の内部空孔にできるだけ高い割合で封止剤を含浸させることが望ましく、例えば、軸受スリーブ８の全気孔のうち、６０％以上、好ましくは８０％以上、さらに好ましくは８３％以上に封止剤を含浸させることが望ましい。
【００４１】
尚、焼結体１５の内部気孔の全てに液状封止剤２１’を含浸するのではなく、一部の内部気孔を残しておくと、液状封止剤２１’が焼結体１５の内部に残った気孔に毛細管現象により移動するため、液状封止剤２１’の液面が焼結体１５の内部側に後退しながら固化する。これにより、液状封止剤２１’自身の固化による体積収縮による効果と相俟って、軸受スリーブ８の軸受面に凹部２２を確実に形成することができる。例えば、軸受スリーブ８の気孔に含浸される封止剤の割合を、全気孔のうち９５％以下、好ましくは９０％以下とすれば、上記の効果を得ることができる。
【００４２】
軸受スリーブ８の内部空孔にどの程度の割合で封止剤２１を含浸させるかは、焼結体１５の液状封止剤２１’への浸漬時間により調整することができる。このことを確認するために、以下のような試験を行った。
【００４３】
銅系の金属粉末を用い、密度を６．５ｇ／ｃｍ３に設定した焼結体を形成し、封止剤であるアクリル系樹脂溶液中への浸漬時間を変えた３種類の試験片（実施品１：６０分間浸漬、実施品２：１５分間浸漬、比較品：樹脂浸漬せず）を用意した。これらの試験片の樹脂封止剤を硬化させた後、油を含浸させ、その含浸量を比較した。結果を表１に示す。
【００４４】
【表１】
2010060098.tif 000003
【００４５】
実施品１のように、焼結体１５を液状封止剤中に６０分浸漬すれば、油がほとんど含浸しない（比較品との比で０．０５）。この含浸油量から、実施品１の軸受スリーブ８は、内部空孔の約９５％封止剤が含浸・固化されていると推測される。一方、実施品２のように、焼結体１５を液状封止剤中に１５分浸漬させたものは、ある程度の油（比較品との比で０．３７）が内部に含浸される。この含浸油量から、実施品２の軸受スリーブ８は、内部空孔の約６３％に封止剤が含浸・固化されていると推測される。このように、液状封止剤の浸漬時間を変えることで、油の含浸量、すなわち軸受スリーブ８の空孔への封止剤の含浸割合を調整することができるため、軸受スリーブ８の内部への潤滑油の引き込み防止効果と、軸受面の凹部２２の形成容易化効果とを考慮しながら、焼結体１５の液状封止剤２１’への浸漬時間を適宜設定すればよい。
【００４６】
また、軸受スリーブ８の表面に凹部２２が形成されやすくするためには、上記のように焼結体１５の液状封止剤への浸漬時間を調整するほか、液状封止剤の粘度や、液状封止剤と焼結金属との濡れ性、焼結体１５の空孔率（密度）や気孔径等を適宜設定することにより調整することもできる。また、シリコーンオイル、フッ素系界面活性剤などの界面活性剤を添加することで液状封止剤の表面エネルギー（表面張力）をコントロールし、基材への濡れ性や浸透性を調整することもできる。なお界面活性剤は表面エネルギーをコントロールできるなら何でもよく、アニオン系、カチオン系、ノニオン系、両生イオン系等問わず必要に応じて選択することができる。
【００４７】
本発明は上記の実施形態に限られない。以下、本発明の他の実施形態を説明するが、上記実施形態と同様の構成・機能を有する箇所には同一の符号を付して説明を省略する。
【００４８】
上記の実施形態では、図４に示すように、軸受スリーブ８の表面のうち、表面に開口した気孔２０の内部にのみ封止剤２１が含浸され、凹部２２以外の接触部２３は焼結金属で形成されているが、これに限らず、例えば図８に示すように、接触部２３にも封止剤２１の被膜（オーバーレイ）を形成してもよい。これによれば、例えば樹脂などの自己潤滑性を有する封止剤を用いれば、金属製の軸部材２と封止剤２１で接触させることができるため、金属同士の接触による異音の発生やいわゆる共擦りを防止することができる。尚、この場合、必ずしも接触部２３の全面を封止剤２１で被覆する必要はなく、少なくとも一部が封止剤で被覆されていれば、上記の効果を得ることができる。図示例では、摺動部を、樹脂からなる封止剤で被覆された部分２３ａと、焼結金属が露出した部分２３ｂとで形成している。このように、接触部２３に封止剤２１による被膜を形成するには、図７（ｂ）に示す樹脂含浸後の除去工程において、接触部２３上に僅かに樹脂を残しておけばよい。
【００４９】
また、上記の実施形態では、焼結軸受に形成される動圧発生部として、へリングボーン形状やスパイラル形状の動圧溝が例示されているが、これに限らず、例えば多円弧形状、ステップ形状の動圧発生部を形成してもよい。また、動圧発生部が形成されていない平滑面（円筒面あるいは平坦面）を軸受面としてもよい。
【００５０】
また、上記の実施形態では、焼結軸受が情報機器用スピンドルモータの回転軸支持用として使用されているが、これに限らず、例えばファンモータや、自動車の電装モータ等の回転軸支持用として使用することもできる。
【００５１】
また、本発明は上述の例以外に、特に軸受面に動圧発生部を有しないすべり軸受にも使用できる。
【図面の簡単な説明】
【００５２】
【図１】スピンドルモータの断面図である。
【図２】流体動圧軸受装置の断面図である。
【図３】（ａ）は焼結軸受の断面図、（ｂ）は同下面図である。
【図４】焼結軸受の表面（軸受面）の拡大断面図である。
【図５】（ａ）〜（ｃ）は、焼結軸受の圧粉成形工程を説明する断面図である。
【図６】（ａ）〜（ｃ）は、焼結軸受の動圧溝形成工程を説明する断面図である。
【図７】（ａ）は、樹脂を含浸させた直後の焼結体の表面の拡大断面図、（ｂ）は、表面の樹脂を除去した焼結体の表面の拡大断面図である。
【図８】他の例の焼結軸受の表面（軸受面）の拡大断面図である。
【符号の説明】
【００５３】
１     流体動圧軸受装置
２     軸部材
７     ハウジング
８     軸受スリーブ（焼結軸受）
８ａ   内周面（ラジアル軸受面）
８ａ１・８ａ２       動圧溝（動圧発生部）
８ｃ   下側端面（スラスト軸受面）
９     シール部材
１５   焼結体
２０   気孔
２１   樹脂
２１’ 樹脂溶液
２２   凹部
２３   接触部
Ｒ１・Ｒ２    ラジアル軸受部
Ｔ１・Ｔ２    スラスト軸受部
Ｓ     シール空間
【図１】
2010060098.tif 000004
【図２】
2010060098.tif 000005
【図３】
2010060098.tif 000006
【図４】
2010060098.tif 000007
【図５】
2010060098.tif 000008
【図６】
2010060098.tif 000009
【図７】
2010060098.tif 000010
【図８】
2010060098.tif 000011